【手続補正書】
【提出日】平成17年5月16日(2005.5.16)
【手続補正１】
【補正対象書類名】明細書
【補正対象項目名】特許請求の範囲
【補正方法】変更
【補正の内容】
【特許請求の範囲】
【請求項１】  触媒として有用なゼオライト・クレー・リン酸塩化合物を調合するための１つのプロセスであって、前記プロセスが、
（１）ゼオライト・クレー・リン酸塩組成物にアルカリリン酸塩化合物の存在を通じて少なくとも部分的に達成される約７．０乃至約１４．０のｐＨを持つ前記ゼオライト・クレー・リン酸塩組成物を調合し、
（２）熟成反応ゼオライト・クレー・リン酸塩組成物を生産するために約０．５乃至約２４時間ゼオライト・クレー・リン酸塩組成物を反応させ、また、
（３）ゼオライト・クレー・リン酸塩組成物から作られた最終製品触媒が約０．５乃至約４０重量パーセントのゼオライト、約５６乃至約９４．５重量パーセントのクレーおよび約５乃至約２５重量パーセントのリン酸塩よりなるような量でゼオライト成分、クレー成分およびリン酸塩成分を持つ固形ゼオライト・クレー・リン酸塩組成物を生産するように熟成反応ゼオライト・クレー・リン酸塩組成物を乾燥させる、
ことを含むことを特徴とするプロセス。
【請求項２】  ゼオライト・クレー・リン酸塩組成物が同じゼオライト・クレー・リン酸塩成分で作られた類似の触媒と比較して一定の触媒活性を少なくとも１０パーセント増加するようにする能力により特徴づけられるが、そのゼオライト・クレー・リン酸塩成分が０．５乃至２４時間熟成反応されないでいることを特徴とする請求項１記載のプロセス。
【請求項３】  ゼオライト・クレー・リン酸塩組成物が噴霧乾燥に適したスラリの形態にあることを特徴とする請求項１記載のプロセス。
【請求項４】  ゼオライト・クレー・リン酸塩組成物が押出し成形に適したペーストの形態にあることを特徴とする請求項１記載のプロセス。
【請求項５】  ゼオライト・クレー・リン酸塩組成物が乾式プレスに適した低湿度粉末の形態にあることを特徴とする請求項１記載のプロセス。
【請求項６】  熟成ゼオライト・クレー・リン酸塩組成物がＦＣＣ（流動接触分解）装置での使用に適したゼオライト・クレー・リン酸塩微小球粒子を生産するために噴霧乾燥されることを特徴とする請求項１記載のプロセス。
【請求項７】  固形ゼオライト・クレー・リン酸塩組成物がカ焼されることを特徴とする請求項１記載のプロセス。
【請求項８】  アルカリリン酸化合物がオルトリン酸モノアンモニウム酸、オルトリン酸ジアンモニウム酸、およびオルトリン酸トリアンミニウム酸よりなるグループから選択されることを特徴とする請求項１記載のプロセス。
【請求項９】  アルカリリン酸化合物がオルトリン酸モノアンモニウム酸およびオルトリン酸ジアンモニウム酸の混合物よりなることを特徴とする請求項１記載のプロセス。
【請求項１０】  アルカリリン酸化合物がオルトリン酸ジアンモニウム酸であることを特徴とする請求項１記載のプロセス。
【請求項１１】  触媒が表面硬化付与剤の約２．０乃至約１０．０重量パーセントを含むような量で前記表面硬化付与剤がゼオライト・クレー・リン酸塩組成物に配置されることを特徴とする請求項１記載のプロセス。
【請求項１２】  ゼオライト・クレー・リン酸塩組成物を作るために使用されるクレー成分がカオリンクレーであることを特徴とする請求項１記載のプロセス。
【請求項１３】  ゼオライト・クレー・リン酸塩組成物を調合するために使用されるゼオライトがＺＳＭ−５であることを特徴とする請求項１記載のプロセス。
【請求項１４】  ゼオライト・クレー・リン酸塩組成物を調合するために使用されるゼオライトがベータゼオライトであることを特徴とする請求項１記載のプロセス。
【請求項１５】  ゼオライト・クレー・リン酸塩組成物を調合するために使用されるゼオライトが少なくとも２個のゼオライトよりなることを特徴とする請求項１記載のプロセス。
【請求項１６】  ゼオライト・クレー・リン酸塩組成物を調合するために使用されるゼオライトがＺＳＭ−５とベータゼオライトよりなることを特徴とする請求項１記載のプロセス。
【請求項１７】  触媒として有用なゼオライト・クレー・リン酸塩組成物を調合するための１つのプロセスであって、前記プロセスが、
（１）クレー・リン酸塩組成物にアルカリリン酸塩化合物の存在を通じて少なくとも部分的に達成される約７．０乃至約１４．０のｐＨを持つ前記クレー・リン酸塩組成物を調合し、
（２）熟成反応クレー・リン酸塩組成物を生産するために約０．５乃至約２４時間クレー・リン酸塩組成物を反応させ、
（３）ゼオライトを熟成反応クレー・リン酸塩組成物に加え、熟成反応ゼオライト・クレー・リン酸塩組成物を生産するために約０．２５乃至約２４時間生成ゼオライト・クレー・リン酸塩組成物を反応させ、また、
（４）ゼオライト・クレー・リン酸塩組成物から作られた最終製品触媒が約０．５乃至約４０重量パーセントのゼオライト、約５０乃至約９４．５重量パーセントのクレーおよび約５乃至約２５重量パーセントのリン酸塩よりなるような量でゼオライト成分、クレー成分およびリン酸塩成分を持つ固形ゼオライト・クレー・リン酸塩組成物を生産するように熟成反応ゼオライト・クレー・リン酸塩組成物を乾燥させる、
ことを含むことを特徴とするプロセス。
【請求項１８】  ゼオライト・クレー・リン酸塩組成物が同じゼオライト・クレー・リン酸塩成分で作られた類似の触媒と比較して一定の触媒活性を少なくとも１０パーセント増加するようにする能力により特徴づけられるが、そのクレー・リン酸塩成分が０．５乃至２４時間熟成反応されず、またそのゼオライト成分が少なくとも０．２５時間熟成反応されないでいることを特徴とする請求項１７記載のプロセス。
【請求項１９】  ゼオライト・クレー・リン酸塩組成物が噴霧乾燥に適したスラリの形態にあることを特徴とする請求項１７記載のプロセス。
【請求項２０】  ゼオライト・クレー・リン酸塩組成物が押出し成形に適したペーストの形態にあることを特徴とする請求項１７記載のプロセス。
【請求項２１】  ゼオライト・クレー・リン酸塩組成物が乾式プレスに適した低湿度粉末の形態にあることを特徴とする請求項１７記載のプロセス。
【請求項２２】  熟成ゼオライト・クレー・リン酸塩組成物がＦＣＣ装置での使用に適した微小球粒子を生産するために噴霧乾燥されることを特徴とする請求項１７記載のプロセス。
【請求項２３】  固形ゼオライト・クレー・リン酸塩組成物がカ焼されることを特徴とする請求項１７記載のプロセス。
【請求項２４】  アルカリリン酸化合物がオルトリン酸モノアンモニウム酸、オルトリン酸ジアンモニウム酸、およびオルトリン酸トリアンモニウム酸よりなるグループから選択されることを特徴とする請求項１７記載のプロセス。
【請求項２５】  アルカリリン酸化合物がオルトリン酸モノアンモニウム酸およびオルトリン酸ジアンモニウム酸の混合物よりなることを特徴とする請求項１７記載のプロセス。
【請求項２６】  アルカリリン酸化合物がオルトリン酸ジアンモニウム酸であることを特徴とする請求項１７記載のプロセス。
【請求項２７】  触媒が表面硬化付与剤の約２．０乃至約１０．０重量パーセントを含むような量で前記表面硬化付与剤がゼオライト・クレー・リン酸塩組成物に配置されることを特徴とする請求項１７記載のプロセス。
【請求項２８】  ゼオライト・クレー・リン酸塩組成物を作るために使用されるクレー成分がカオリンクレーであることを特徴とする請求項１７記載のプロセス。
【請求項２９】  ゼオライト・クレー・リン酸塩組成物を調合するために使用されるゼオライトがＺＳＭ−５であることを特徴とする請求項１７記載のプロセス。
【請求項３０】  ゼオライト・クレー・リン酸塩組成物を調合するために使用されるゼオライトがベータゼオライトであることを特徴とする請求項１７記載のプロセス。
【請求項３１】  ゼオライト・クレー・リン酸塩組成物を調合するために使用されるゼオライトが少なくとも２個のゼオライトよりなることを特徴とする請求項１７記載のプロセス。
【請求項３２】  ゼオライト・クレー・リン酸塩組成物を調合するために使用されるゼオライトがＺＳＭ−５とベータゼオライトよりなることを特徴とする請求項１７記載のプロセス。
【請求項３３】  ゼオライト触媒材料を安定させる一つのプロセスであって、前記プロセスが、
（１）ゼオライト・クレー・リン酸塩組成物にアルカリリン酸塩化合物の存在を通じて少なくとも部分的に達成される約７．０乃至約１４．０のｐＨを持つ前記ゼオライト・クレー・リン酸塩組成物を調合し、
（２）熟成ゼオライト・クレー・リン酸塩組成物を生産するために約０．５乃至約２４時間ゼオライト・クレー・リン酸塩を反応させ、また、
（３）ゼオライト・クレー・リン酸塩組成物から作られた最終産物触媒が約０．５乃至約４０重量パーセントのゼオライト、約５０乃至約９４．５重量パーセントのクレーおよび約５乃至約２５重量パーセントのリン酸塩よりなるような量でゼオライト成分、クレー成分およびリン酸塩成分を持つ固形ゼオライト・クレー・リン酸塩組成物を生産するように熟成反応ゼオライト・クレー・リン酸塩を乾燥させる、
ことを含むプロセスにより作られた固形ゼオライト・クレー・リン酸塩組成物の形態にあるゼオライト触媒材料を採用することを含むことを特徴とするプロセス。
【請求項３４】  ゼオライト・クレー・リン酸塩組成物が同じゼオライト・クレー・リン酸塩成分で作られた類似の触媒と比較して一定の触媒活性を少なくとも１０パーセント増加するようにする能力により特徴づけられるが、そのゼオライト・クレー・リン酸塩成分が０．５乃至２４時間反応されることを特徴とする請求項３３項記載のプロセス。
【請求項３５】  固形ゼオライト・クレー・リン酸塩組成物が少なくとも１個の他の微小球粒子種と混合してＦＣＣ装置で循環に適した微小球粒子の形態にあることを特徴とする請求項３３記載のゼオライト触媒材料を安定化するためのプロセス。
【請求項３６】  固形ゼオライト・クレー・リン酸塩組成物が固定床触媒システムでの使用に適したペレットの形態にあることを特徴とする請求項３３記載のゼオライト触媒材料を安定化するためのプロセス。
【請求項３７】  固形ゼオライト・クレー・リン酸塩組成物が移動床触媒システムでの使用に適したペレット形態にあることを特徴とする請求項３３記載のゼオライト触媒材料を安定化するためのプロセス。
【請求項３８】  ゼオライト触媒材料を安定化するための一つのプロセスがあって、前記プロセスが
（１）クレー・リン酸塩組成物にアルカリリン酸塩化合物の存在を通じて少なくとも部分的に達成される約７．０乃至約１４．０のｐＨを持つ前記クレー・リン酸塩組成物を調合し、
（２）熟成クレー・リン酸塩組成物を生産するために約０．５乃至約２４時間クレー・リン酸塩組成物を反応させ、
（３）熟成クレー・リン酸塩組成物にゼオライトを加え、熟成ゼオライト・クレー・リン酸塩組成物を生産するために約０．２５乃至約２４時間生成ゼオライト・クレー・リン酸塩組成物を反応させ、また、
（４）ゼオライト・クレー・リン酸塩組成物から作られた最終製品触媒が約０．５乃至約４０重量パーセントのゼオライト、約５０乃至約９４．５重量パーセントのクレーおよび約５乃至約２５重量パーセントのリン酸塩よりなるような量でゼオライト成分、クレー成分およびリン酸塩成分を持つ固形ゼオライト・クレー・リン酸塩組成物を生産するように熟成ゼオライト・クレー・リン酸塩組成物を乾燥させる、
ことを含むプロセスにより作られた固形ゼオライト・クレー・リン酸塩組成物の形態にあるゼオライト触媒材料を採用することを含むことを特徴とするゼオライト触媒材料を安定化するためのプロセス。
【請求項３９】  ゼオライト・クレー・リン酸塩組成物が更に同じゼオライト・クレー・リン酸塩成分で作られた類似の触媒と比較して一定の触媒活性を少なくとも１０パーセント増加するようにする能力により特徴づけられるが、そのクレー・リン酸塩成分が０．５乃至２４時間熟成反応されず、またそのゼオライト成分が少なくとも０．２５時間熟成反応されないことを特徴とする請求項３８記載のゼオライト触媒材料を安定化するためのプロセス。
【請求項４０】  ゼオライト・クレー・リン酸塩組成物が噴霧乾燥に適したスラリの形態にあることを特徴とする請求項３８記載のゼオライト触媒材料を安定化するためのプロセス。
【請求項４１】  ゼオライト・クレー・リン酸塩組成物が押出し成形に適したペーストの形態にあることを特徴とする請求項３８記載のゼオライト触媒材料を安定化するためのプロセス。
【請求項４２】  ゼオライト・クレー・リン酸塩組成物が乾式プレスに適した低湿度粉末の形態にあることを特徴とする請求項３８記載のゼオライト触媒材料を安定化するためのプロセス。
【請求項４３】  固形ゼオライト・クレー・リン酸塩組成物が少なくとも１個の他の微小球粒子種と混合してＦＣＣ装置での循環に適した微小球粒子の形態にあることを特徴とする請求項３８記載のゼオライト触媒材料を安定化するためのプロセス。
【請求項４４】  固形ゼオライト・クレー・リン酸塩組成物が固定床触媒システムでの使用に適したペレットの形態にあることを特徴とする請求項３８記載のゼオライト触媒材料を安定化するためのプロセス。
【請求項４５】  固形ゼオライト・クレー・リン酸塩化合物が流動床触媒システムでの使用に適したペレットの形態にあることを特徴とする請求項３８記載のゼオライト触媒材料を安定化するためのプロセス。
【請求項４６】  固形ゼオライト・クレー・リン酸塩化合物が移動床触媒システムでの使用に適したペレットの形態にあることを特徴とする請求項３８記載のゼオライト触媒材料を安定化するためのプロセス。
【請求項４７】  比較的高分子量の化合物を含む供給原料石油ベース組成物を比較的低分子量の化合物を含む製品石油ベース組成物に転化する１つの炭化水素分解プロセスであって、前記プロセスは約０．５乃至約４０重量パーセントのゼオライト、約５０乃至９４．５パーセントのクレーおよび約５乃至約２５重量パーセントのリン酸よりなるゼオライト・クレー・リン酸塩組成物を含む炭化水素変換触媒に前記供給原料石油ベース組成物を触媒条件の下で接触させ、ここでゼオライト・クレー・リン酸塩組成物は更に同じゼオライト・クレー・リン酸塩成分で作られた類似の触媒と比較して一定の触媒活性を少なくとも１０パーセント増加するようにする能力により特徴づけられるが、そのクレー・リン酸塩成分が０．５乃至２４時間熟成反応されず、またそのゼオライト成分が少なくとも０．２５時間熟成反応されないことを特徴とする炭化水素分解プロセス。
【請求項４８】  供給原料石油ベース組成物が軽油を含み、また製品石油ベース組成物がガソリンを含むことを特徴とする請求項４７記載のプロセス。
【請求項４９】  比較的低分子量の化合物を含む供給原料石油ベース組成物を比較的高分子量の化合物を含む製品石油ベース組成物に転化する１つの分子組合せ反応プロセスであって、前記プロセスは約０．５乃至約４０重量パーセントのゼオライト、約５０乃至約９４．５重量パーセントのクレーおよび約５乃至約２５重量パーセントのリン酸塩よりなるゼオライト・クレー・リン酸塩化合物を含む炭化水素変換触媒に前記供給原料石油ベース組成物を触媒条件の下で接触させ、またここでゼオライト・クレー・リン酸塩化合物は更に同じゼオライト・クレー・リン酸塩成分で作られた類似の触媒と比較して一定の触媒活性を少なくとも１０パーセント増加するようにする能力により特徴づけられるが、そのクレー・リン酸塩成分が０．５乃至２４時間熟成反応されず、またそのゼオライト成分が少なくとも０．２５時間熟成反応されないことを特徴とする分子組合せ反応プロセス。
【請求項５０】  供給原料石油ベース組成物がＣ３およびＣ４オレフィン、同じくイソブタンを含み、また製品石油ベース組成物がより大きな分岐炭化水素を含むことを特徴とする請求項４９記載のプロセス。